(57)【要約】【課題】低温で短時間の処理により、寸法安定性、硬度、表面の美観性に優れた木質材料を得られる改質された木質材料の製造方法を提供する。【解決手段】エチレン性不飽和酸無水物またはカルボン酸基が酸無水物基を形成することができるエチレン性不飽和ジカルボン酸のラジカル重合により得られた成分を、全体の５〜１００重量％の範囲で含むポリマーと、少なくとも２つのヒドロキシル基を備えるアルキルアミンとからなり、該ヒドロキシル基を架橋成分とする熱架橋性アクリル樹脂を含む水溶液を改質処理剤とする。該改質処理剤を木質材料に浸透せしめる工程と、該木質材料内で該熱架橋性アクリル樹脂を硬化せしめる工程とを備える。前記改質処理剤に、多価アルコール化合物、水溶性エポキシ樹脂、糖アルコールからなる群から選択される少なくとも１種の添加剤を添加する。【選択図】  図なし【特許請求の範囲】
【請求項１】
エチレン性不飽和酸無水物またはカルボン酸基が酸無水物基を形成することができるエチレン性不飽和ジカルボン酸のラジカル重合により得られた成分を、全体の５〜１００重量％の範囲で含むポリマーと、
少なくとも２つのヒドロキシル基を備えるアルキルアミンとからなり、
該ヒドロキシル基を架橋成分とする熱架橋性アクリル樹脂を含む水溶液を改質処理剤とし、
該改質処理剤を木質材料に浸透せしめる工程と、該木質材料内で該熱架橋性アクリル樹脂を硬化せしめる工程とを備えることを特徴とする改質された木質材料の製造方法。
【請求項２】
前記改質処理剤に、多価アルコール化合物、水溶性エポキシ樹脂、糖アルコールからなる群から選択される少なくとも１種の添加剤を添加することを特徴とする請求項１記載の改質された木質材料の製造方法。
【発明の詳細な説明】
【技術分野】
【０００１】
本発明は、改質された木質材料の製造方法に関するものである。
【背景技術】
【０００２】
木質材料は、軽量でありながら強度が大きく、しかも加工性に富み、表面に美観性を備えているので、建築材料等として様々な用途に利用されている。ところが、前記木質材料は、表面が柔らかいために傷や凹みがつきやすく、また水分の吸収、放出のために伸縮するので寸法安定性に劣るという問題がある。
【０００３】
前記問題を解決するために、従来、各種の技術が提案されている。前記技術として例えば、エチレン性不飽和ジカルボン酸またはその誘導体（例えば、無水物または塩）と、重合開始剤とを含む改質処理剤を、木質材料に浸透せしめ、該木質材料内で該エチレン性不飽和ジカルボン酸またはその誘導体を重合させて硬化せしめる方法が知られている（例えば特許文献１参照）。
【０００４】
前記方法によれば、寸法安定性及び耐朽性に優れ、音響特性に優れた改質木質材料を得ることができるとされている。
【０００５】
しかしながら、前記方法では、前記エチレン性不飽和ジカルボン酸またはその誘導体の重合を高温で長時間行う必要があり、高温により材料表面の美観性が損なわれるという不都合がある。
【特許文献１】特開２００１−２２５３０２号公報
【発明の開示】
【発明が解決しようとする課題】
【０００６】
本発明は、かかる不都合を解消して、低温で短時間の処理により、寸法安定性、硬度、表面の美観性に優れた木質材料を得ることができる改質された木質材料の製造方法を提供することを目的とする。
【課題を解決するための手段】
【０００７】
かかる目的を達成するために、本発明の改質された木質材料の製造方法は、エチレン性不飽和酸無水物またはカルボン酸基が酸無水物基を形成することができるエチレン性不飽和ジカルボン酸のラジカル重合により得られた成分を、全体の５〜１００重量％の範囲で含むポリマーと、少なくとも２つのヒドロキシル基を備えるアルキルアミンとからなり、該ヒドロキシル基を架橋成分とする熱架橋性アクリル樹脂を含む水溶液を改質処理剤とし、該改質処理剤を木質材料に浸透せしめる工程と、該木質材料内で該熱架橋性アクリル樹脂を硬化せしめる工程とを備えることを特徴とする。
【０００８】
前記熱架橋性アクリル樹脂は、前記ポリマーと前記アルキルアミンとからなり、該アルキルアミンが備える少なくとも２つのヒドロキシル基を架橋成分とすることにより、低温かつ短時間で架橋、硬化する。
【０００９】
そこで、本発明の製造方法は、前記熱架橋性アクリル樹脂を含む水溶液を改質処理剤とし、該改質処理剤を木質材料に浸透せしめた後、該木質材料内で該熱架橋性アクリル樹脂を架橋、硬化させる処理を、低温かつ短時間で行うことができる。この結果、前記熱架橋性アクリル樹脂が前記木質材料内で固定され、寸法安定性及び硬度に優れた木質材料を得ることができる。また、本発明の製造方法によれば、前記木質材料は低温かつ短時間で処理されるので、熱による影響を受けにくく、表面の美観性に優れた木質材料を得ることができる。
【００１０】
前記熱架橋性アクリル樹脂は、例えば、微細化された木質材料チップまたは木質繊維等に含浸せしめ、該木質材料チップまたは木質繊維等により所定形状の成形体を形成する際のバインダーとして用いられており、ビーエーエスエフ社から入手することができる。
【００１１】
また、本発明の製造方法では、前記改質処理剤に、多価アルコール化合物、水溶性エポキシ樹脂、糖類からなる群から選択される少なくとも１種の添加剤を添加することが好ましい。本発明の製造方法では、前記改質処理剤に、前記添加剤を添加することにより、さらに寸法安定性または硬度に優れた木質材料を得ることができる。
【発明を実施するための最良の形態】
【００１２】
次に、本発明の実施の形態についてさらに詳しく説明する。
【００１３】
本実施形態では、熱架橋性アクリル樹脂を含む水溶液を木質材料の改質処理剤として用い、該改質処理剤を木質材料に浸漬せしめた後、該熱架橋性アクリル樹脂を硬化せしめることにより、改質された木質材料を得る。
【００１４】
前記熱架橋性アクリル樹脂は、エチレン性不飽和酸無水物またはカルボン酸基が酸無水物基を形成することができるエチレン性不飽和ジカルボン酸のラジカル重合により得られた成分を、全体の５〜１００重量％、好ましくは１０〜１００重量％の範囲で含むポリマー（以下、ポリマー成分Ａと略記することがある）と、少なくとも２つのヒドロキシル基を備えるアルキルアミン（以下、アルキルアミン成分Ｂと略記することがある）とからなり、アルキルアミン成分Ｂの該ヒドロキシル基を架橋成分とするものである。
【００１５】
前記ポリマー成分Ａを形成するモノマーとしてのエチレン性不飽和酸無水物は、エチレン性不飽和ジカルボン酸無水物であることが好ましい。前記エチレン性不飽和ジカルボン酸として、例えば、無水マレイン酸、１，２，３，６−テトラヒドロフタル酸無水物等を挙げることができるが、特に無水マレイン酸が好ましい。
【００１６】
また、前記ポリマー成分Ａを形成するモノマーは、カルボン酸基が酸無水物基を形成することができるエチレン性不飽和ジカルボン酸であってもよく、このようなエチレン性不飽和ジカルボン酸は、隣接する炭素原子にカルボン酸基を備えるものが好ましい。前記エチレン性不飽和ジカルボン酸として、例えば、マレイン酸、イタコン酸、１，２，３，６−テトラヒドロフタル酸等を挙げることができるが、特にマレイン酸が好ましい。尚、前記エチレン性不飽和ジカルボン酸は、そのアルカリ金属塩、アンモニウム塩等の塩であってもよい。
【００１７】
また、前記ポリマー成分Ａを形成するモノマーは、前記エチレン性不飽和酸無水物、カルボン酸基が酸無水物基を形成することができるエチレン性不飽和ジカルボン酸またはその塩の混合物であってもよく、さらに他のモノマーを含んでいてもよい。
【００１８】
前記エチレン性不飽和酸無水物、カルボン酸基が酸無水物基を形成することができるエチレン性不飽和ジカルボン酸またはその塩と共に前記ポリマー成分Ａを形成する他のモノマーとしては、例えば、炭素数３〜１０のモノエチレン性不飽和モノカルボン酸；直鎖状の１−オレフィン、分岐鎖状の１−オレフィンまたは環状オレフィン；炭素数１〜４０のアルキル基（ヒドロキシル基、アミノ基、ジアルキルアミノ基、１つ以上のアルコキシレート基等の置換基を備えていてもよい）を備えるビニルエーテルまたはアリルアルキルエーテル；アクリルアミドまたはアルキル置換されたアクリルアミド；スルホ基含有モノマー；アクリル酸、メタクリル酸、炭素数１〜８のアルキル基を備えるマレイン酸エステル、炭素数１〜４のヒドロキシアルキルを備えるマレイン酸エステル、炭素数２〜４のアルキレンオキシドまたはその混合物２〜５０モル倍でアルコキシル化した炭素数１〜１８のアルコールとのアクリル酸エステル、炭素数２〜４のアルキレンオキシドまたはその混合物２〜５０モル倍でアルコキシル化した炭素数１〜１８のアルコールとのメタクリル酸エステル、炭素数２〜４のアルキレンオキシドまたはその混合物２〜５０モル倍でアルコキシル化した炭素数１〜１８のアルコールとのマレイン酸エステル；アルキルアミノアルキル（メタ）アクリレート、アルキルアミノアルキル（メタ）アクリルアミドまたはその四級化生成物；炭素数１〜３０のモノカルボン酸のビニルエステル、炭素数１〜３０のモノカルボン酸のアリルエステル等を挙げることができる。
【００１９】
さらに、前記エチレン性不飽和酸無水物、カルボン酸基が酸無水物基を形成することができるエチレン性不飽和ジカルボン酸またはその塩と共に前記ポリマーを形成する他のモノマーとして、Ｎ−ビニルホルムアミド、Ｎ−ビニル−Ｎ−メチルホルムアミド、スチレン、α−メチルスチレン、３−メチルスチレン、ブタジエン、Ｎ−ビニルピロリドン、Ｎ−ビニルイミダゾール、１−ビニル−２−メチルイミダゾール、Ｎ−ビニルカプロラクタム、アクリロニトリル、メタクリロニトリル、アリルアルコール、２−ビニルピリジン、ジアリルジメチルアンモニウム塩化物、ビニリデン塩化物、塩化ビニル、アクロレイン、メタクロレイン、ビニルカルバゾール等を挙げることができる。
【００２０】
また、前記エチレン性不飽和酸無水物、カルボン酸基が酸無水物基を形成することができるエチレン性不飽和ジカルボン酸またはその塩と共に前記ポリマー成分Ａを形成する他のモノマーは、前記化合物の混合物であってもよい。前記ポリマー成分Ａは、前記他のモノマーから得られた成分を、全体の０〜９５重量％、好ましくは６０〜９０重量％の範囲で含むことができる。
【００２１】
前記アルキルアミン成分Ｂである少なくとも２つのヒドロキシル基を備えるアルキルアミンとしては、例えば、ジエタノールアミン、トリエタノールアミン、ジイソプロパノールアミン、トリイソプロパノールアミン、メチルジエタノールアミン、ブチルジエタノールアミン、メチルジイソプロパノールアミン等を挙げることができるが、特にトリエタノールアミンが好ましい。
【００２２】
前記熱架橋性アクリル樹脂において、前記ポリマー成分Ａのカルボキシル基とアルキルアミン成分Ｂのヒドロキシル基とのモル比は、成分Ａ，Ｂの反応生成物がホルムアルデヒドを含まないようにするために、通常２０：１〜１：１の範囲であり、好ましくは５：１〜１．７：１の範囲である。尚、この場合、酸無水物基は、カルボキシル基２個として計算する。
【００２３】
前記熱架橋性アクリル樹脂は、さらに、架橋促進剤としてリン含有反応促進剤を０．３重量％未満の範囲で含有していてもよい。前記リン含有反応促進剤としては、アルカリ金属ハイポホスファイト、ポリホスファイト、リン酸二水素、ポリリン酸、次亜リン酸、リン酸、アルキルホスフィン酸、これらの塩及び、これらのオリゴマーまたはポリマーを挙げることができる。
【００２４】
前記改質処理剤は、前記熱架橋性アクリル樹脂を含む水溶液であり、該熱架橋性アクリル樹脂の濃度は任意に調整することができるが、木質材料への含浸性や経済性を考慮すると、５〜５０重量％の範囲の濃度とすることが好ましい。
【００２５】
また、前記改質処理剤は、前記熱架橋性アクリル樹脂を含む水溶液に、多価アルコール化合物、水溶性エポキシ樹脂、糖類からなる群から選択される少なくとも１種の添加剤を添加することが好ましい。本実施形態の製造方法では、前記改質処理剤に、前記添加剤を添加することにより、さらに寸法安定性または硬度に優れた木質材料を得ることができる。
【００２６】
前記添加剤は、前記熱架橋性アクリル樹脂１００重量部に対して、１０〜１００重量部の範囲で添加することが好ましい。前記添加剤の添加量が、前記熱架橋性アクリル樹脂１００重量部に対して１０重量部未満では、前記木質材料の寸法安定性及び硬度を向上させる効果を十分に得られないことがあり、１００重量部を超えると前記熱架橋性アクリル樹脂を含む水溶液としての前記改質処理剤の保存安定性が低下することがある。
【００２７】
前記多価アルコール化合物としては、エチレングリコール、ポリエチレングリコール、プロピレングリコール、トリメチレングリコール、１，３−ブチレングリコール、２，３−ブチレングリコール、ネオペンチルグリコール、へキシレングリコール、オクチルグリコール、ジプロピレングリコール、ジブチレングリコール、トリエチレングリコール、テトラエチレングリコール、ポリプロピレングリコール、１，４−ブタンジオール、１，６−ヘキサンジオール、トリメチロールプロパン、グリセリン、及びこれらの変性物を用いることができる。尚、炭素数８以上のアルキレングリコールモノマーは水溶性が低く、用いることが難しい。
【００２８】
前記水溶性エポキシ樹脂としては、水溶性であって分子中にエポキシ基を有する樹脂であれば特に制限はないが、例えば、プロピレングリコールジグリシジルエーテル、トリプロピレングリコールジグリシジルエーテル、ポリプロピレングリコールグリシジルエーテル、ジエチレングリコールジグリシジルエーテル、ポリエチレングリコールジグリシジルエーテル、グリセリンポリグリシジルエーテル、ジグリセリンポリグリシジルエーテル、ポリグリセリンポリグリシジルエーテル、ソルビトール系ポリグリシジルエーテル、グリセリンエステル系ポリグリシジルエーテル、ポリアミドエポキシ等を挙げることができる。
【００２９】
前記糖類としては、水溶性であるが常温で吸湿により変性しないものが好ましく、例えば、ショ糖、ソルビトール、エリスリトール、ラクチトール、キシリトール、マンニトール、その他糖類の変性物等を用いることができる。
【００３０】
また、前記改質処理剤は、木質材料の改質性能を損なわない範囲で、粘度調整剤、浸透促進剤、消泡剤、防腐剤、防カビ剤、防虫剤、染料、顔料等を単独で、或いは２種以上組み合わせて適宜添加することができる。
【００３１】
次に、前記改質処理剤を用いて、改質された木質材料を得るための具体的な方法について説明する。
【００３２】
まず、本実施形態で改質の対象となる木質材料は、それ自体木工材料として使用できるものであれば、板状、柱状、ブロック状等、どのような形状であってもよく、樹種においても特に制限はない。但し、木粉、木材チップ等のようにそれ自体木工材料として使用できないものは含まない。前記木質材料は、前記改質処理剤の含浸を容易にするために、予め熱風乾燥機等で、含水率が１０重量％以下程度になるように乾燥して用いることが好ましい。
【００３３】
次に、前記のように乾燥された木質材料に、前記改質処理剤を含浸させる。含浸の程度は、目的に応じて適宜選択することができ、前記木質材料の表層部のみであってもよく、内部まででも、さらには該木質材料全体であってもよい。しかし、前記改質処理剤の含浸の程度は、前記木質材料中で前記熱架橋性アクリル樹脂を硬化させて所望の寸法安定度及び硬度を得るために、該木質材料に対して５〜５０重量％の範囲となるように行うことが好ましい。前記改質処理剤の含浸の程度が、前記木質材料に対して５重量％未満の範囲では、十分な寸法安定度及び硬度を得ることができないことがある。一方、前記改質処理剤の含浸の程度は、経済的効果を考慮すると、前記木質材料に対して５０重量％までで十分である。
【００３４】
前記改質処理剤を含浸させる方法としては、例えば、前記木質材料を該改質処理剤中に浸漬してもよく、或いは該木質材料に該改質材料を塗布または注入するようにしてもよい。前記方法は、特に、減圧下または加圧下で実施することが好ましく、さらには減圧下で実施した後、加圧下で実施するようにすることが好ましい。このようにすることにより、前記木質材料に対する前記改質処理剤の含浸を促進することができる。
【００３５】
次に、前記改質処理剤を含浸させた木質材料を乾燥して、余分な水分を除去する。前記乾燥は、常温放置、外部加熱、または高周波、マイクロ波等による内部加熱等の従来公知の方法により行うことができる。前記木質材料は、減圧下で乾燥することにより、さらに効率よく乾燥することができる。
【００３６】
次に、前記改質処理剤を含浸させ、余分な水分を除去した木質材料を、８０〜２００℃の範囲、好ましくは１００〜１６０℃の範囲に加熱して、該木質材料中で前記熱架橋性アクリル樹脂を架橋重合させて硬化させる。前記加熱温度が１００℃未満では、前記熱架橋性アクリル樹脂の重合速度が低く、硬化に長時間を要する。また、前記加熱温度が１６０℃を超えると、木質材料の表面に変色が起きて美観性を損ねたり、木質材料自体の劣化が生じることがある。
【００３７】
前記加熱方法は、外部加熱、または高周波、マイクロ波等による内部加熱等の従来公知の方法により行うことができる。前記加熱を行う時間は、前記木質材料の形状、寸法、含浸された前記熱架橋性アクリル樹脂の種類、量、加熱温度、加熱方法等によって異なるが、一般には０．３〜５時間、好ましくは０．５〜３時間の範囲である。
【００３８】
次に、本発明の実施例及び比較例を示す。
【実施例１】
【００３９】
本実施例では、まず、エチレン性不飽和酸無水物またはカルボン酸基が酸無水物基を形成することができるエチレン性不飽和ジカルボン酸のラジカル重合により得られたポリマーと、少なくとも２つのヒドロキシル基を備えるアルキルアミンとからなり、該ヒドロキシル基を架橋成分とする熱架橋性アクリル樹脂１５重量％を含む水溶液を調製し、該水溶液を改質処理剤とした。前記熱架橋性アクリル樹脂としては、ビーエーエスエフ社製アクロデュアＤＳ３５３０（商品名、熱架橋性アクリル樹脂を樹脂固形分として約５０重量％含む）を用いた。
【００４０】
次に、厚さ３ｍｍ、幅８５ｍｍ、長さ１００ｍｍのカバ材の単板を乾燥したもの（以下、乾燥単板と略記する）を用意した。
【００４１】
次に、前記乾燥単板を前記改質処理剤に浸漬して、減圧下で６０分間処理した後、さらに加圧下で６０分間処理し、該乾燥単板に該改質処理剤を含浸せしめた。次に、前記乾燥単板を前記改質処理剤から取り出し、常温にて１６時間放置した後、熱風乾燥機を用いて６０℃で２時間乾燥して余分な水分を除去した。そして、前記単板を熱盤に挟み、１４０℃で１時間加熱して、前記熱架橋性アクリル樹脂を架橋重合させて硬化させ、改質された木質材料を得た。
【００４２】
次に、本実施例で得られた改質された木質材料の表面性状を観察すると共に、重量増加率、ブリネル硬度、幅方向ＡＳＥ、揮発性有機化合物（ＶＯＣ）の放散の有無を測定した。
【００４３】
前記幅方向ＡＳＥは、寸法安定性の指標であり、次のようにして求めた。まず、本実施例で得られた改質された木質材料を、水道水中に１６時間浸漬した後、送風乾燥機にて６０℃で８時間乾燥する処理を１サイクルとして、該処理を３サイクルまで繰り返した後、幅方向の寸法変化率（Δｄ１）を測定した。次に、未処理の乾燥単板（未処理材）について前記処理を３サイクルまで繰り返した後、幅方向の寸法変化率（Δｄ０）を測定し、Δｄ１、Δｄ０から、次式により幅方向ＡＳＥを求めた。幅方向ＡＳＥは数値が大きいほど、寸法安定性が大きいことを示す。
【００４４】
ＡＳＥ（％）＝（（Δｄ０−Δｄ１）／Δｄ０）×１００
また、ＶＯＣの放散の有無は、負荷率０．２〜０．４として、小型チャンバー法により求めた。
【００４５】
結果を表１に示す。
【実施例２】
【００４６】
本実施例では、実施例１で調製した熱架橋性アクリル樹脂水溶液に、該熱架橋性アクリル樹脂固形分１００重量部に対して３３重量部のポリプロピレングリコール（分子量４００）を添加したものを改質処理剤とした以外は、実施例１と全く同一にして、改質された木質材料を得た。
【００４７】
次に、実施例１と全く同一にして、本実施例で得られた改質された木質材料の表面性状を観察すると共に、重量増加率、ブリネル硬度、幅方向ＡＳＥ、揮発性有機化合物（ＶＯＣ）の放散の有無を測定した。結果を表１に示す。
【実施例３】
【００４８】
本実施例では、実施例１で調製した熱架橋性アクリル樹脂水溶液に、該熱架橋性アクリル樹脂固形分１００重量部に対して３３重量部のポリエチレングリコールジグリシジルエーテル（分子量約５５０）を添加したものを改質処理剤とした以外は、実施例１と全く同一にして、改質された木質材料を得た。
【００４９】
次に、実施例１と全く同一にして、本実施例で得られた改質された木質材料の表面性状を観察すると共に、重量増加率、ブリネル硬度、幅方向ＡＳＥ、揮発性有機化合物（ＶＯＣ）の放散の有無を測定した。結果を表１に示す。
【実施例４】
【００５０】
本実施例では、実施例１で調製した熱架橋性アクリル樹脂水溶液に、該熱架橋性アクリル樹脂固形分１００重量部に対して３３重量部のラクチトールを添加したものを改質処理剤とした以外は、実施例１と全く同一にして、改質された木質材料を得た。
【００５１】
次に、実施例１と全く同一にして、本実施例で得られた改質された木質材料の表面性状を観察すると共に、重量増加率、ブリネル硬度、幅方向ＡＳＥ、揮発性有機化合物（ＶＯＣ）の放散の有無を測定した。結果を表１に示す。
〔比較例１〕
本比較例では、まず、不飽和ジカルボン酸としてマレイン酸を２０重量部、重合開始剤としてペルオキソ二硫酸カリウム１．２重量部を含む水溶液を調製し、該水溶液を改質処理剤とした。
【００５２】
次に、実施例１で用いたものと全く同一の前記乾燥単板を前記改質処理剤に浸漬して、減圧下で６０分間処理した後、さらに加圧下で６０分間処理し、該乾燥単板に該改質処理剤を含浸せしめた。次に、前記乾燥単板を前記改質処理剤から取り出し、５０℃で３０時間予備乾燥させた後、９５℃で３０時間加熱処理してマレイン酸の重合反応を行い、続いて１５０℃で１２時間加熱して改質された木質材料を得た。
【００５３】
次に、実施例１と全く同一にして、本比較例で得られた改質された木質材料の表面性状を観察すると共に、重量増加率、ブリネル硬度、幅方向ＡＳＥ、揮発性有機化合物（ＶＯＣ）の放散の有無を測定した。結果を表１に示す。
〔比較例２〕
本比較例では、まず、不飽和ポリエステル樹脂２５重量部、メタクリル酸メチルモノマー７５重量部、ｔ−ブチルパーオキシ−２−エチルヘキサノエート（５０％液）１重量部を混合して改質処理剤とした。
【００５４】
次に、実施例１で用いたものと全く同一の前記乾燥単板を前記改質処理剤に浸漬して、減圧下で６０分間処理した後、さらに加圧下で６０分間処理し、該乾燥単板に該改質処理剤を含浸せしめた。次に、前記乾燥単板を前記改質処理剤から取り出し、６０℃で１６時間乾燥させて改質された木質材料を得た。
【００５５】
次に、実施例１と全く同一にして、本比較例で得られた改質された木質材料の表面性状を観察すると共に、重量増加率、ブリネル硬度、幅方向ＡＳＥ、揮発性有機化合物（ＶＯＣ）の放散の有無を測定した。結果を表１に示す。
【００５６】
【表１】
2006335039.tif 000002
【００５７】
表１から、実施例１で得られた改質された木質材料は、表面の木質感を保持して優れた美観性を備えており、しかも優れた寸法安定性と硬度とを備えていることが明らかである。これに対して比較例１では、高温で長時間の処理を必要とするために、得られた改質された木質材料は、表１に示すように表面が褐色化して美観性が損なわれており、また硬度も十分でないことが明らかである。また、比較例２で得られた木質材料は、表１に示すように、表面がプラスチック調となって木質材料としての美観性が損なわれており、寸法安定性も低い上、スチレンを放散することが明らかである。
【００５８】
また、表１から、実施例１の改質処理剤に多価アルコールを添加した実施例２、水溶性エポキシ樹脂を添加した実施例３、糖類を添加した実施例４によれば、実施例１に比較して、さらに優れた寸法安定性または硬度を得ることができることが明らかである。